(57)【特許請求の範囲】
【請求項１】
基材層上に研磨層が設けられている研磨パッドにおいて、前記研磨層は、略球状の連続気泡を有する熱硬化性ポリウレタン発泡体からなり、かつ前記基材層に自己接着しており、前記熱硬化性ポリウレタン発泡体は、重量平均分子量１０００以下の成分を１０重量％以下かつ重量平均分子量９０００以上の成分を３０重量％以下の割合で含むシリコン系界面活性剤を含有することを特徴とする研磨パッド。
【請求項２】
シリコン系界面活性剤は、ポリアルキルシロキサン、又はアルキルシロキサンとポリエーテルアルキルシロキサンの共重合体である請求項１記載の研磨パッド。
【請求項３】
シリコン系界面活性剤は、アルキルシロキサンとポリエーテルアルキルシロキサンの共重合体であり、該共重合体中のポリエーテルアルキルシロキサンのモル％が２０モル％以下である請求項１記載の研磨パッド。
【請求項４】
ポリエーテルアルキルシロキサンのポリエーテル基中のエチレンオキサイドとプロピレンオキサイドのモル比が８５／１５〜５０／５０（前者／後者）である請求項２又は３記載の研磨パッド。
【請求項５】
熱硬化性ポリウレタン発泡体は、シリコン系界面活性剤を０．１〜１０重量％含有する請求項１〜４のいずれかに記載の研磨パッド。
【請求項６】
熱硬化性ポリウレタン発泡体は、気泡分散ウレタン組成物を反応硬化させたものであり、前記気泡分散ウレタン組成物は、イソシアネート成分、高分子量ポリオールを含む活性水素含有化合物、及び前記シリコン系界面活性剤を含有し、前記高分子量ポリオールはポリエステル系ポリオールを５０重量％以上含有する請求項１〜５のいずれかに記載の研磨パッド。
【請求項７】
前記高分子量ポリオールは、水酸基価が３０〜２５０ｍｇＫＯＨ／ｇである請求項６記載の研磨パッド。
【請求項８】
前記活性水素含有化合物は、高分子量ポリオールを６０〜８５重量％含有する請求項６又は７記載の研磨パッド。
【請求項９】
前記活性水素含有化合物は、水酸基価が４００〜１８３０ｍｇＫＯＨ／ｇの低分子量ポリオール、アミン価が４００〜１８７０ｍｇＫＯＨ／ｇの低分子量ポリアミン、及びアルコールアミンの少なくとも１種を合計で１〜１５重量％含有する請求項６〜８のいずれかに記載の研磨パッド。
【請求項１０】
熱硬化性ポリウレタン発泡体は、平均気泡径が３５〜３００μｍである請求項１〜９のいずれかに記載の研磨パッド。
【請求項１１】
請求項１〜１０のいずれかに記載の研磨パッドを用いて半導体ウエハの表面を研磨する工程を含む半導体デバイスの製造方法。
【発明の詳細な説明】
【技術分野】
【０００１】
本発明はレンズ、反射ミラー等の光学材料やシリコンウエハ、ハードディスク用のガラス基板、及びアルミ基板等の表面を研磨する際に用いられる研磨パッド（粗研磨用又は仕上げ研磨用）に関する。特に、本発明の研磨パッドは、仕上げ用の研磨パッドとして好適に用いられる。
【背景技術】
【０００２】
一般に、シリコンウエハ等の半導体ウエハ、レンズ、及びガラス基板などの鏡面研磨には、平坦度及び面内均一度の調整を主目的とする粗研磨と、表面粗さの改善及びスクラッチの除去を主目的とする仕上げ研磨とがある。
【０００３】
研磨パッド用のポリウレタン発泡体を作製する際には、微細で均一な気泡を形成するために、界面活性剤や整泡剤が通常用いられる。例えば、特許文献１では、ＳＨ−１９０、ＳＨ−１９２、及びＬ−５３４０等のシリコン系界面活性剤が用いられている。特許文献２では、ＳＺ−１６０５、ＳＺ−１９２３、ＳＺ−１９３２、ＳＺ−１６８０、Ｌ−５３０２、Ｌ−５３４０、ＳＦ−２９０８、ＳＨ−１９０、ＳＨ−１９２、Ｂ−８４３３、及びＢ−８４６５等のシリコーン系整泡剤が用いられている。
【０００４】
一方、前記仕上げ研磨は、通常、回転可能な定盤の上に軟質な発泡ウレタンよりなるスエード調の人工皮革を貼り付け、その上にアルカリベース水溶液にコロイダルシリカを含有した研磨剤を供給しながら、ウエハを擦りつけることにより行われる（特許文献３）。
【０００５】
仕上げ研磨に用いられる仕上げ用研磨パッドとしては、上記の他に以下のようなものが提案されている。
【０００６】
ポリウレタン樹脂に、発泡剤を利用して厚さ方向に形成させた細長い微細な穴（ナップ）を多数形成したナップ層とナップ層を補強する基布からなるスエード調の仕上げ研磨パッドが提案されている（特許文献４）。
【０００７】
また、スエード調であり、表面粗さが算術平均粗さ（Ｒａ）で５μｍ以下である仕上げ研磨用研磨布が提案されている（特許文献５）。
【０００８】
また、基材部とこの基材部上に形成される表面層（ナップ層）とを備え、前記表面層に、ポリハロゲン化ビニルまたはハロゲン化ビニル共重合体を含有させた仕上げ研磨用研磨布が提案されている（特許文献６）。
【０００９】
従来の仕上げ用研磨パッドは、いわゆる湿式硬化法により製造されていた。湿式硬化法とは、ウレタン樹脂をジメチルホルムアミドなどの水溶性有機溶媒に溶解させたウレタン樹脂溶液を基材上に塗布し、これを水中で処理し湿式凝固して多孔質銀面層を形成し、水洗乾燥後に該銀面層表面を研削して表面層（ナップ層）を形成する方法である。例えば、特許文献７では、平均径が１〜３０μｍの略球状の孔を有する仕上げ用研磨布を湿式硬化法により製造している。
【００１０】
しかし、従来の仕上げ用研磨パッドは、気泡が細長い構造であるため又は表面層の材料自体の機械的強度が低いため、耐久性に乏しく、平坦化特性が次第に悪化したり、研磨速度の安定性に劣るという問題があった。また、従来の仕上げ用研磨パッドは、基材と表面層との接着強度が低く、剥がれやすいという問題があった。
【００１１】
【特許文献１】特許第３５１６８７４号明細書
【特許文献２】特開２００３−２９４６号公報
【特許文献３】特開２００３−３７０８９号公報
【特許文献４】特開２００３−１００６８１号公報
【特許文献５】特開２００４−２９１１５５号公報
【特許文献６】特開２００４−３３５７１３号公報
【特許文献７】特開２００６−７５９１４号公報
【発明の開示】
【発明が解決しようとする課題】
【００１２】
本発明は、耐久性に優れ、基材層と研磨層とが剥がれにくい研磨パッドを提供することを目的とする。
【課題を解決するための手段】
【００１３】
本発明者らは、前記課題を解決すべく鋭意検討を重ねた結果、以下に示す研磨パッドにより上記目的を達成できることを見出し、本発明を完成するに至った。
【００１４】
すなわち、本発明は、基材層上に研磨層が設けられている研磨パッドにおいて、前記研磨層は、略球状の連続気泡を有する熱硬化性ポリウレタン発泡体からなり、かつ前記基材層に自己接着しており、前記熱硬化性ポリウレタン発泡体は、重量平均分子量１０００以下の成分を１０重量％以下かつ重量平均分子量９０００以上の成分を３０重量％以下の割合で含むシリコン系界面活性剤を含有することを特徴とする研磨パッド、に関する。
【００１５】
従来の仕上げ用研磨パッドは、気泡が細長い構造をしているため又は研磨層の材料自体の機械的強度が低いため、研磨層に繰り返し圧力が加わると「へたり」が生じて耐久性に乏しくなると考えられる。一方、上記のように、略球状の連続気泡を有する熱硬化性ポリウレタン発泡体で研磨層を形成することにより、研磨層の耐久性を向上させることができる。そのため、本発明の研磨パッドを用いた場合には、長期間平坦化特性を高く維持することができ、研磨速度の安定性も向上する。ここで、略球状とは、球状及び楕円球状をいう。楕円球状の気泡とは、長径Ｌと短径Ｓの比（Ｌ／Ｓ）が５以下のものであり、好ましくは３以下、より好ましくは１．５以下である。
【００１６】
また、本発明者らは、研磨層の材料である熱硬化性ポリウレタン発泡体に、重量平均分子量１０００以下の成分を１０重量％以下かつ重量平均分子量９０００以上の成分を３０重量％以下の割合で含むシリコン系界面活性剤を添加することにより、基材層と研磨層との接着強度の低下を防止し、両部材間で剥がれにくい研磨パッドが得られることを見出した。重量平均分子量１０００以下の成分が１０重量％を超える場合には、研磨層の表面に該成分がブリードしやすくなるため両部材間の接着強度が次第に低下する。一方、重量平均分子量９０００以上の成分が３０重量％を超える場合には、該成分の分散性が悪く、研磨層の表面で凝集しやすくなるため、両部材間の接着強度が十分に得られない。
【００１７】
また、本発明の熱硬化性ポリウレタン発泡体は連続気泡構造をしており、気泡表面には微細な孔が形成されているため、適度な保水性を有する。
【００１８】
シリコン系界面活性剤は、ポリアルキルシロキサン、又はアルキルシロキサンとポリエーテルアルキルシロキサンの共重合体であることが好ましい。
【００１９】
シリコン系界面活性剤がアルキルシロキサンとポリエーテルアルキルシロキサンの共重合体の場合、該共重合体中のポリエーテルアルキルシロキサンのモル％は２０モル％以下であることが好ましい。ポリエーテルアルキルシロキサンのモル％が２０モル％を超える場合には、研磨時にシリコン系界面活性剤がブリードしやすくなるため両部材間の接着強度が次第に低下する。
【００２０】
また、ポリエーテルアルキルシロキサンのポリエーテル基中のエチレンオキサイドとプロピレンオキサイドのモル比は８５／１５〜５０／５０（前者／後者）であることが好ましい。エチレンオキサイドとプロピレンオキサイドのモル比が前記範囲の場合には、研磨時にシリコン系界面活性剤がブリードしやすくなるため両部材間の接着強度が次第に低下する。
【００２１】
また、熱硬化性ポリウレタン発泡体は、シリコン系界面活性剤を０．１〜１０重量％含有することが好ましい。シリコン系界面活性剤が０．１重量％未満の場合には微細気泡の発泡体が得られない傾向にある。一方、１０重量％を超える場合には、基材層と研磨層との接着強度が十分に得られず、両部材間で剥がれやすくなる。
【００２２】
また、熱硬化性ポリウレタン発泡体は、研磨特性の観点から平均気泡径が３５〜３００μｍであることが好ましい。
【００２３】
また、本発明は、前記研磨パッドを用いて半導体ウエハの表面を研磨する工程を含む半導体デバイスの製造方法、に関する。
【発明を実施するための最良の形態】
【００２４】
本発明の研磨パッドは、略球状の連続気泡を有する熱硬化性ポリウレタン発泡体（以下、ポリウレタン発泡体という）からなる研磨層と、基材層を含む。
【００２５】
ポリウレタン樹脂は耐摩耗性に優れ、原料組成を種々変えることにより所望の物性を有するポリマーを容易に得ることができ、また機械発泡法（メカニカルフロス法を含む）により略球状の微細気泡を容易に形成することができるため研磨層の形成材料として好ましい材料である。
【００２６】
ポリウレタン樹脂は、イソシアネート成分、ポリオール成分（高分子量ポリオール、低分子量ポリオール等）、及び鎖延長剤からなるものである。
【００２７】
イソシアネート成分としては、ポリウレタンの分野において公知の化合物を特に限定なく使用できる。例えば、２，４−トルエンジイソシアネート、２，６−トルエンジイソシアネート、２，２’−ジフェニルメタンジイソシアネート、２，４’−ジフェニルメタンジイソシアネート、４，４’−ジフェニルメタンジイソシアネート、ポリメリックＭＤＩ、カルボジイミド変性ＭＤＩ（例えば、商品名ミリオネートＭＴＬ、日本ポリウレタン工業製）、１，５−ナフタレンジイソシアネート、ｐ−フェニレンジイソシアネート、ｍ−フェニレンジイソシアネート、ｐ−キシリレンジイソシアネート、ｍ−キシリレンジイソシアネート等の芳香族ジイソシアネート、エチレンジイソシアネート、２，２，４−トリメチルヘキサメチレンジイソシアネート、１，６−ヘキサメチレンジイソシアネート等の脂肪族ジイソシアネート、１，４−シクロヘキサンジイソシアネート、４，４’−ジシクロへキシルメタンジイソシアネート、イソホロンジイソシアネート、ノルボルナンジイソシアネート等の脂環式ジイソシアネートが挙げられる。これらは１種で用いてもよく、２種以上を併用してもよい。
【００２８】
イソシアネート成分としては、上記ジイソシアネート化合物の他に、３官能以上の多官能ポリイソシアネート化合物も使用可能である。多官能のイソシアネート化合物としては、デスモジュール−Ｎ（バイエル社製）や商品名デュラネート（旭化成工業社製）として一連のジイソシアネートアダクト体化合物が市販されている。
【００２９】
上記のイソシアネート成分のうち、４，４’−ジフェニルメタンジイソシアネート又はカルボジイミド変性ＭＤＩを用いることが好ましい。
【００３０】
高分子量ポリオールとしては、ポリウレタンの技術分野において、通常用いられるものを挙げることができる。例えば、ポリテトラメチレンエーテルグリコール、ポリエチレングリコール等に代表されるポリエーテルポリオール、ポリブチレンアジペートに代表されるポリエステルポリオール、ポリカプロラクトンポリオール、ポリカプロラクトンのようなポリエステルグリコールとアルキレンカーボネートとの反応物などで例示されるポリエステルポリカーボネートポリオール、エチレンカーボネートを多価アルコールと反応させ、次いでえられた反応混合物を有機ジカルボン酸と反応させたポリエステルポリカーボネートポリオール、ポリヒドロキシル化合物とアリールカーボネートとのエステル交換反応により得られるポリカーボネートポリオール、ポリマー粒子を分散させたポリエーテルポリオールであるポリマーポリオールなどが挙げられる。これらは単独で用いてもよく、２種以上を併用してもよい。
【００３１】
本発明においては、全高分子量ポリオールに対してポリエステル系ポリオールを５０重量％以上用いることが好ましく、より好ましくは７０重量％以上である。ポリエステル系ポリオールを主成分として用いることにより、研磨層表面へのシリコン系界面活性剤のブリードを抑制することができる。それにより、基材層と研磨層との接着強度の低下を防止でき、両部材間で剥がれにくい研磨パッドが得られる。
【００３２】
ポリウレタン発泡体を連続気泡構造にするには、ポリマーポリオールを用いることが好ましく、特にアクリロニトリル及び／又はスチレン−アクリロニトリル共重合体からなるポリマー粒子を分散させたポリマーポリオールを用いることが好ましい。該ポリマーポリオールは、全高分子量ポリオール中に２０〜１００重量％含有させることが好ましく、より好ましくは３０〜６０重量％である。
【００３３】
また、前記高分子量ポリオール（ポリマーポリオールを含む）は、活性水素含有化合物中に６０〜８５重量％含有させることが好ましく、より好ましくは７０〜８０重量％である。前記高分子量ポリオールを特定量用いることにより気泡膜が破れやすくなり、連続気泡構造を形成しやすくなる。
【００３４】
また、上記高分子量ポリオールのうち、水酸基価が３０〜２５０ｍｇＫＯＨ／ｇの高分子量ポリオールを用いることが好ましい。水酸基価は１００〜２４０ｍｇＫＯＨ／ｇであることがより好ましい。水酸基価が３０ｍｇＫＯＨ／ｇ未満の場合には、ポリウレタンのハードセグメント量が少なくなって耐久性が低下する傾向にあり、２５０ｍｇＫＯＨ／ｇを超える場合には、ポリウレタン発泡体の架橋度が高くなりすぎて脆くなる傾向にある。
【００３５】
高分子量ポリオールの数平均分子量は特に限定されるものではないが、得られるポリウレタンの弾性特性等の観点から５００〜３５００であることが好ましい。数平均分子量が５００未満であると、これを用いたポリウレタンは十分な弾性特性を有さず、脆いポリマーとなりやすい。そのため、このポリウレタン発泡体からなる研磨層は硬くなりすぎ、研磨対象物の表面にスクラッチが発生しやすくなる。一方、数平均分子量が３５００を超えると、これを用いたポリウレタンは軟らかくなりすぎる。そのため、このポリウレタン発泡体からなる研磨層は耐久性が悪くなる傾向にある。
【００３６】
高分子量ポリオールと共に、エチレングリコール、１，２−プロピレングリコール、１，３−プロピレングリコール、１，２−ブタンジオール、１，３−ブタンジオール、１，４−ブタンジオール、２，３−ブタンジオール、１，６−ヘキサンジオール、ネオペンチルグリコール、１，４−シクロヘキサンジメタノール、３−メチル−１，５−ペンタンジオール、ジエチレングリコール、トリエチレングリコール、１，４−ビス（２−ヒドロキシエトキシ）ベンゼン、トリメチロールプロパン、グリセリン、１，２，６−ヘキサントリオール、ペンタエリスリトール、テトラメチロールシクロヘキサン、メチルグルコシド、ソルビトール、マンニトール、ズルシトール、スクロース、２，２，６，６−テトラキス（ヒドロキシメチル）シクロヘキサノール、ジエタノールアミン、Ｎ−メチルジエタノールアミン、及びトリエタノールアミン等の低分子量ポリオールを併用することができる。また、エチレンジアミン、トリレンジアミン、ジフェニルメタンジアミン、及びジエチレントリアミン等の低分子量ポリアミンを併用することもできる。また、モノエタノールアミン、２−（２−アミノエチルアミノ）エタノール、及びモノプロパノールアミン等のアルコールアミンを併用することもできる。これら低分子量ポリオール、低分子量ポリアミン等は１種単独で用いてもよく、２種以上を併用してもよい。
【００３７】
これらのうち、水酸基価が４００〜１８３０ｍｇＫＯＨ／ｇの低分子量ポリオール及び／又はアミン価が４００〜１８７０ｍｇＫＯＨ／ｇの低分子量ポリアミンを用いることが好ましい。水酸基価は７００〜１３００ｍｇＫＯＨ／ｇであることがより好ましく、アミン価は４００〜９５０ｍｇＫＯＨ／ｇであることがより好ましい。水酸基価が４００ｍｇＫＯＨ／ｇ未満又はアミン価が４００ｍｇＫＯＨ／ｇ未満の場合には、連続気泡化の向上効果が十分に得られない傾向にある。一方、水酸基価が１８３０ｍｇＫＯＨ／ｇを超える場合又はアミン価が１８７０ｍｇＫＯＨ／ｇを超える場合には、ウエハ表面にスクラッチが発生しやすくなる傾向にある。特に、ジエチレングリコール、トリエチレングリコール、１，４−ブタンジオール、又はトリメチロールプロパンを用いることが好ましい。
【００３８】
ポリウレタン発泡体を連続気泡構造にするには、低分子量ポリオール、低分子量ポリアミン及びアルコールアミンは、活性水素含有化合物中に合計で１〜１５重量％含有させることが好ましく、より好ましくは２〜１０重量％である。上記低分子量ポリオール等を特定量用いることにより気泡膜が破れやすくなり、連続気泡を形成しやすくなるだけでなく、ポリウレタン発泡体の機械的特性が良好になる。
【００３９】
ポリウレタン樹脂をプレポリマー法により製造する場合において、イソシアネート末端プレポリマーの硬化には鎖延長剤を使用する。鎖延長剤は、少なくとも２個以上の活性水素基を有する有機化合物であり、活性水素基としては、水酸基、第１級もしくは第２級アミノ基、チオール基（ＳＨ）等が例示できる。具体的には、４，４’−メチレンビス（ｏ−クロロアニリン）（ＭＯＣＡ）、２，６−ジクロロ−ｐ−フェニレンジアミン、４，４’−メチレンビス（２，３−ジクロロアニリン）、３，５−ビス（メチルチオ）−２，４−トルエンジアミン、３，５−ビス（メチルチオ）−２，６−トルエンジアミン、３，５−ジエチルトルエン−２，４−ジアミン、３，５−ジエチルトルエン−２，６−ジアミン、トリメチレングリコール−ジ−ｐ−アミノベンゾエート、１，２−ビス（２−アミノフェニルチオ）エタン、４，４’−ジアミノ−３，３’−ジエチル−５，５’−ジメチルジフェニルメタン、Ｎ，Ｎ’−ジ−ｓｅｃ−ブチル−４，４’−ジアミノジフェニルメタン、３，３’−ジエチル−４，４’−ジアミノジフェニルメタン、ｍ−キシリレンジアミン、Ｎ，Ｎ’−ジ−ｓｅｃ−ブチル−ｐ−フェニレンジアミン、ｍ−フェニレンジアミン、及びｐ−キシリレンジアミン等に例示されるポリアミン類、あるいは、上述した低分子量ポリオールや低分子量ポリアミン等を挙げることができる。これらは１種で用いても、２種以上を混合しても差し支えない。
【００４０】
イソシアネート成分、ポリオール成分、及び鎖延長剤の比は、各々の分子量やポリウレタン発泡体の所望物性などにより種々変え得る。所望する特性を有する発泡体を得るためには、ポリオール成分と鎖延長剤の合計活性水素基（水酸基＋アミノ基）数に対するイソシアネート成分のイソシアネート基数は、０．８０〜１．２０であることが好ましく、さらに好ましくは０．９９〜１．１５である。イソシアネート基数が前記範囲外の場合には、硬化不良が生じて要求される比重、硬度、及び圧縮率などが得られない傾向にある。
【００４１】
ポリウレタン樹脂は、溶融法、溶液法など公知のウレタン化技術を応用して製造することができるが、コスト、作業環境などを考慮した場合、溶融法で製造することが好ましい。
【００４２】
ポリウレタン樹脂の製造は、プレポリマー法、ワンショット法のどちらでも可能であるが、事前にイソシアネート成分とポリオール成分からイソシアネート末端プレポリマーを合成しておき、これに鎖延長剤を反応させるプレポリマー法が、得られるポリウレタン樹脂の物理的特性が優れており好適である。
【００４３】
なお、プレポリマー法の場合、イソシアネート末端プレポリマーは、分子量が８００〜５０００程度のものが加工性、物理的特性等が優れており好適である。
【００４４】
前記ポリウレタン樹脂の製造は、イソシアネート基含有化合物を含む第１成分、及び活性水素基含有化合物を含む第２成分を混合して硬化させるものである。プレポリマー法では、イソシアネート末端プレポリマーがイソシアネート基含有化合物となり、鎖延長剤が活性水素基含有化合物となる。ワンショット法では、イソシアネート成分がイソシアネート基含有化合物となり、鎖延長剤及びポリオール成分が活性水素基含有化合物となる。
【００４５】
本発明の研磨層の形成材料であるポリウレタン発泡体は、シリコン系界面活性剤を使用した機械発泡法（メカニカルフロス法を含む）により作製できる。シリコン系界面活性剤としては、重量平均分子量１０００以下の成分を１０重量％以下かつ重量平均分子量９０００以上の成分を３０重量％以下の割合で含むものを使用する。重量平均分子量１０００以下の成分は１重量％以下であることが好ましく、重量平均分子量９０００以上の成分は１重量％以下であることが好ましい。
【００４６】
前記シリコン系界面活性剤は、ポリアルキルシロキサン、又はアルキルシロキサンとポリエーテルアルキルシロキサンの共重合体であることが好ましい。アルキルシロキサンとポリエーテルアルキルシロキサンの共重合体の場合、該共重合体中のポリエーテルアルキルシロキサンのモル％は２０モル％以下であることが好ましく、より好ましくは１５モル％以下である。また、ポリエーテルアルキルシロキサンのポリエーテル基中のエチレンオキサイドとプロピレンオキサイドのモル比は８５／１５〜５０／５０（前者／後者）であることが好ましい。
【００４７】
かかるシリコン系界面活性剤としては、例えば、Ｂ−８４４３、Ｂ−８４６５（Ｇｏｌｄｓｃｈｍｉｄｔ社製）が挙げられる。また、重量平均分子量１０００以下の成分が１０重量％以下かつ重量平均分子量９０００以上の成分が３０重量％以下の割合になるように数種類のシリコン系界面活性剤を混合してもよい。
【００４８】
シリコン系界面活性剤は、ポリウレタン発泡体中に０．１〜１０重量％添加することが好ましく、より好ましくは０．５〜７重量％である。
【００４９】
なお、必要に応じて、酸化防止剤等の安定剤、滑剤、顔料、充填剤、帯電防止剤、その他の添加剤を加えてもよい。
【００５０】
研磨層を構成するポリウレタン発泡体を製造する方法の例について以下に説明する。かかるポリウレタン発泡体の製造方法は、以下の工程を有する。
【００５１】
（１）イソシアネート成分及び高分子量ポリオールなどを反応させてなるイソシアネート末端プレポリマーにシリコン系界面活性剤を添加した第１成分を、非反応性気体の存在下で機械撹拌し、非反応性気体を微細気泡として分散させて気泡分散液とする。そして、該気泡分散液に高分子量ポリオールや低分子量ポリオールなどの活性水素含有化合物を含む第２成分を添加し、混合して気泡分散ウレタン組成物を調製する。第２成分には、適宜触媒を添加してもよい。
【００５２】
（２）イソシアネート成分（又はイソシアネート末端プレポリマー）を含む第１成分、及び活性水素含有化合物を含む第２成分の少なくとも一方にシリコン系界面活性剤を添加し、シリコン系界面活性剤を添加した成分を非反応性気体の存在下で機械攪拌し、非反応性気体を微細気泡として分散させて気泡分散液とする。そして、該気泡分散液に残りの成分を添加し、混合して気泡分散ウレタン組成物を調製する。
【００５３】
（３）イソシアネート成分（又はイソシアネート末端プレポリマー）を含む第１成分、及び活性水素含有化合物を含む第２成分の少なくとも一方にシリコン系界面活性剤を添加し、前記第１成分及び第２成分を非反応性気体の存在下で機械攪拌し、非反応性気体を微細気泡として分散させて気泡分散ウレタン組成物を調製する。
【００５４】
また、気泡分散ウレタン組成物は、メカニカルフロス法で調製してもよい。メカニカルフロス法とは、原料成分をミキシングヘッドの混合室内に入れるとともに非反応性気体を混入させ、オークスミキサー等のミキサーで混合撹拌することにより、非反応性気体を微細気泡状態にして原料混合物中に分散させる方法である。メカニカルフロス法は、非反応性気体の混入量を調節することにより、容易にポリウレタン発泡体の密度を調整することができるため好ましい方法である。また、平均気泡径３５〜３００μｍの微細気泡を有するポリウレタン発泡体を連続成形することができるため製造効率がよい。
【００５５】
前記微細気泡を形成するために使用される非反応性気体としては、可燃性でないものが好ましく、具体的には窒素、酸素、炭酸ガス、ヘリウムやアルゴン等の希ガスやこれらの混合気体が例示され、乾燥して水分を除去した空気の使用がコスト的にも最も好ましい。
【００５６】
非反応性気体を微細気泡状にして分散させる撹拌装置としては、公知の撹拌装置を特に限定なく使用可能であり、具体的にはホモジナイザー、ディゾルバー、２軸遊星型ミキサー（プラネタリーミキサー）、メカニカルフロス発泡機などが例示される。撹拌装置の撹拌翼の形状も特に限定されないが、ホイッパー型の撹拌翼の使用にて微細気泡が得られ好ましい。目的とするポリウレタン発泡体を得るためには、撹拌翼の回転数は５００〜２０００ｒｐｍであることが好ましく、より好ましくは８００〜１５００ｒｐｍである。また、撹拌時間は目的とする密度に応じて適宜調整する。
【００５７】
なお、発泡工程において気泡分散液を調製する撹拌と、第１成分と第２成分を混合する撹拌は、異なる撹拌装置を使用することも好ましい態様である。混合工程における撹拌は気泡を形成する撹拌でなくてもよく、大きな気泡を巻き込まない撹拌装置の使用が好ましい。このような撹拌装置としては、遊星型ミキサーが好適である。気泡分散液を調製する発泡工程と各成分を混合する混合工程の撹拌装置を同一の撹拌装置を使用しても支障はなく、必要に応じて撹拌翼の回転速度を調整する等の撹拌条件の調整を行って使用することも好適である。
【００５８】
その後、上記方法で調製した気泡分散ウレタン組成物を基材層上に塗布し、該気泡分散ウレタン組成物を硬化させて、基材層上に直接ポリウレタン発泡体（研磨層）を形成する。
【００５９】
基材層は特に制限されず、例えば、ポリプロピレン、ポリエチレン、ポリエステル、ポリアミド、及びポリ塩化ビニルなどのプラスチックフィルム、ポリウレタンフォーム、ポリエチレンフォームなどの高分子樹脂発泡体、ブタジエンゴム、イソプレンゴムなどのゴム性樹脂、感光性樹脂などが挙げられる。これらのうち、ポリプロピレン、ポリエチレン、ポリエステル、ポリアミド、及びポリ塩化ビニルなどのプラスチックフィルム、ポリウレタンフォーム、ポリエチレンフォームなどの高分子樹脂発泡体を用いることが好ましい。また、基材層として両面テープ、片面粘着テープ（片面の粘着層はプラテンに貼り合わせるためのもの）を用いてもよい。
【００６０】
基材層は、研磨パッドに靭性を付与するためにポリウレタン発泡体と同等の硬さ、もしくはより硬いことが好ましい。また、基材層（両面テープ及び片面粘着テープの場合は基材）の厚さは特に制限されないが、強度、可とう性等の観点から２０〜１０００μｍであることが好ましく、より好ましくは５０〜８００μｍである。
【００６１】
気泡分散ウレタン組成物を基材層上に塗布する方法としては、例えば、グラビア、キス、コンマなどのロールコーター、スロット、ファンテンなどのダイコーター、スクイズコーター、カーテンコーターなどの塗布方法を採用することができるが、基材層上に均一な塗膜を形成できればいかなる方法でもよい。
【００６２】
気泡分散ウレタン組成物を基材層上に塗布して流動しなくなるまで反応したポリウレタン発泡体を加熱し、ポストキュアすることは、ポリウレタン発泡体の物理的特性を向上させる効果があり、極めて好適である。ポストキュアは、４０〜７０℃で１０分〜２４時間行うことが好ましく、また常圧で行うと気泡形状が安定するため好ましい。
【００６３】
ポリウレタン発泡体の製造において、第３級アミン系等の公知のポリウレタン反応を促進する触媒を使用してもかまわない。触媒の種類や添加量は、各成分の混合工程後、基材層上に塗布するための流動時間を考慮して選択する。
【００６４】
ポリウレタン発泡体の製造は、各成分を計量して容器に投入し、機械撹拌するバッチ方式であってもよく、また撹拌装置に各成分と非反応性気体を連続して供給して機械撹拌し、気泡分散ウレタン組成物を送り出して成形品を製造する連続生産方式であってもよい。
【００６５】
また、基材層上にポリウレタン発泡体を形成した後又はポリウレタン発泡体を形成するのと同時に、ポリウレタン発泡体の厚さを均一に調整しておくことが好ましい。ポリウレタン発泡体の厚さを均一に調整する方法は特に制限されないが、例えば、研磨材でバフがけする方法、プレス板でプレスする方法などが挙げられる。
【００６６】
また、上記方法で調製した気泡分散ウレタン組成物を基材層上に塗布し、該気泡分散ウレタン組成物上に離型シートを積層する。その後、押圧手段により厚さを均一にしつつ気泡分散ウレタン組成物を硬化させてポリウレタン発泡体を形成してもよい。
【００６７】
一方、上記方法で調製した気泡分散ウレタン組成物を離型シート上に塗布し、該気泡分散ウレタン組成物上に基材層を積層する。その後、押圧手段により厚さを均一にしつつ気泡分散ウレタン組成物を硬化させてポリウレタン発泡体を形成してもよい。
【００６８】
離型シートの形成材料は特に制限されず、一般的な樹脂や紙などを挙げることができる。離型シートは、熱による寸法変化が小さいものが好ましい。なお、離型シートの表面は離型処理が施されていてもよい。
【００６９】
基材層、気泡分散ウレタン組成物（気泡分散ウレタン層）、及び離型シートからなるサンドイッチシートの厚さを均一にする押圧手段は特に制限されないが、例えば、コーターロール、ニップロールなどにより一定厚さに圧縮する方法が挙げられる。圧縮後に発泡体中の気泡が１．２〜２倍程度大きくなることを考慮して、圧縮に際しては、（コーター又はニップのクリアランス）−（基材層及び離型シートの厚み）＝（硬化後のポリウレタン発泡体の厚みの５０〜８５％）とすることが好ましい。
【００７０】
そして、前記サンドイッチシートの厚さを均一にした後に、流動しなくなるまで反応したポリウレタン発泡体を加熱し、ポストキュアして研磨層を形成する。ポストキュアの条件は前記と同様である。
【００７１】
その後、ポリウレタン発泡体上の離型シートを剥離して研磨パッドを得る。この場合、ポリウレタン発泡体上にはスキン層が形成されているため、バフがけ等することによりスキン層を除去する。
【００７２】
本発明の研磨パッドの形状は特に制限されず、長さ数ｍ程度の長尺状であってもよく、直径数十ｃｍのラウンド状でもよい。
【００７３】
ポリウレタン発泡体の平均気泡径は、３５〜３００μｍであることが好ましく、より好ましくは３５〜１００μｍ、特に好ましくは４０〜８０μｍである。この範囲から逸脱する場合は、研磨速度が低下したり、耐久性が低下する。
【００７４】
ポリウレタン発泡体の比重は、０．２〜０．６であることが好ましい。比重が０．２未満の場合には、研磨層の耐久性が低下する傾向にある。また、０．６より大きい場合は、ある一定の弾性率にするために材料を低架橋密度にする必要がある。その場合、永久歪が増大し、耐久性が悪くなる傾向にある。
【００７５】
ポリウレタン発泡体の硬度は、アスカーＣ硬度計にて、１０〜８０度であることが好ましく、より好ましくは２０〜７０度である。アスカーＣ硬度が１０度未満の場合には、研磨層の耐久性が低下したり、研磨後の被研磨材の表面平滑性が悪くなる傾向にある。一方、８０度を超える場合は、被研磨材の表面にスクラッチが発生しやすくなる。
【００７６】
研磨層の表面は、スラリーを保持・更新するための凹凸構造を有していてもよい。発泡体からなる研磨層は、研磨表面に多くの開口を有し、スラリーを保持・更新する働きを持っているが、研磨表面に凹凸構造を形成することにより、スラリーの保持と更新をさらに効率よく行うことができ、また研磨対象物との吸着による研磨対象物の破壊を防ぐことができる。凹凸構造は、スラリーを保持・更新する形状であれば特に限定されるものではなく、例えば、ＸＹ格子溝、同心円状溝、貫通孔、貫通していない穴、多角柱、円柱、螺旋状溝、偏心円状溝、放射状溝、及びこれらの溝を組み合わせたものが挙げられる。また、これらの凹凸構造は規則性のあるものが一般的であるが、スラリーの保持・更新性を望ましいものにするため、ある範囲ごとに溝ピッチ、溝幅、溝深さ等を変化させることも可能である。
【００７７】
前記凹凸構造の作製方法は特に限定されるものではないが、例えば、所定サイズのバイトのような治具を用い機械切削する方法、所定の表面形状を有した金型に樹脂を流しこみ、硬化させることにより作製する方法、所定の表面形状を有したプレス板で樹脂をプレスし作製する方法、フォトリソグラフィを用いて作製する方法、印刷手法を用いて作製する方法、炭酸ガスレーザーなどを用いたレーザー光による作製方法などが挙げられる。
【００７８】
研磨層の厚みは特に限定されるものではないが、通常０．２〜２ｍｍ程度であり、０．５〜１．５ｍｍであることが好ましい。
【００７９】
本発明の研磨パッドは、プラテンと接着する面に両面テープが設けられていてもよい。
【００８０】
半導体デバイスは、前記研磨パッドを用いて半導体ウエハの表面を研磨する工程を経て製造される。半導体ウエハとは、一般にシリコンウエハ上に配線金属及び酸化膜を積層したものである。半導体ウエハの研磨方法、研磨装置は特に制限されず、例えば、図１に示すように研磨パッド１を支持する研磨定盤２と、半導体ウエハ４を支持する支持台（ポリシングヘッド）５とウエハへの均一加圧を行うためのバッキング材と、研磨剤３の供給機構を備えた研磨装置などを用いて行われる。研磨パッド１は、例えば、両面テープで貼り付けることにより、研磨定盤２に装着される。研磨定盤２と支持台５とは、それぞれに支持された研磨パッド１と半導体ウエハ４が対向するように配置され、それぞれに回転軸６、７を備えている。また、支持台５側には、半導体ウエハ４を研磨パッド１に押し付けるための加圧機構が設けてある。研磨に際しては、研磨定盤２と支持台５とを回転させつつ半導体ウエハ４を研磨パッド１に押し付け、スラリーを供給しながら研磨を行う。スラリーの流量、研磨荷重、研磨定盤回転数、及びウエハ回転数は特に制限されず、適宜調整して行う。
【００８１】
これにより半導体ウエハ４の表面の表面粗さが改善され、スクラッチが除去される。その後、ダイシング、ボンディング、パッケージング等することにより半導体デバイスが製造される。半導体デバイスは、演算処理装置やメモリー等に用いられる。また、レンズやハードディスク用のガラス基板も前記と同様の方法で仕上げ研磨することができる。
【実施例】
【００８２】
以下、本発明を実施例を上げて説明するが、本発明はこれら実施例に限定されるものではない。
【００８３】
［測定、評価方法］
（シリコン系界面活性剤に含まれる重量平均分子量１０００以下の成分、及び重量平均分子量９０００以上の成分の割合の測定）
ＧＰＣ（ゲル・パーミエーション・クロマトグラフィ）にて各成分の重量平均分子量を測定し、標準ポリプロピレングリコールにより換算した。得られた結果から重量平均分子量１０００以下の成分、及び重量平均分子量９０００以上の成分の割合を算出した。
ＧＰＣ装置：島津製作所製、ＬＣ−１０Ａ
カラム：Ｐｏｌｙｍｅｒ  Ｌａｂｏｒａｔｏｒｉｅｓ社製、（ＰＬｇｅｌ、５μｍ、５００Å）、（ＰＬｇｅｌ、５μｍ、１００Å）、及び（ＰＬｇｅｌ、５μｍ、５０Å）の３つのカラムを連結して使用
流量：１．０ｍｌ／ｍｉｎ
濃度：１．０ｇ／ｌ
注入量：４０μｌ
カラム温度：４０℃
溶離液：テトラヒドロフラン
【００８４】
（アルキルシロキサンとポリエーテルアルキルシロキサンのモル比の測定）
アルキルシロキサンとポリエーテルアルキルシロキサンの共重合体であるシリコン系界面活性剤のアルキルシロキサンとポリエーテルアルキルシロキサンのモル比はＮＭＲにより測定した。測定装置としてＦＴ−ＮＭＲ  ＤＰＸ４００Ｓ（ＢＵＲＫＥＲ社製）を使用し、シリコン系界面活性剤を重クロロホルムに溶かした２重量％溶液をサンプルとした。測定条件は、積算回数６４回、パルス角度３０°、パルス待ち時間１．０秒とした。アルキルシロキサンとポリエーテルアルキルシロキサンのモル比は、次式にて算出される。  
アルキルシロキサン：ポリエーテルアルキルシロキサン＝{〔Ｐ３−３（Ｐ５／２）〕／６}：（Ｐ５／２）
ここで、Ｐ３、Ｐ５は下記構造式における次のＨに帰属する。
【化１】
0005184200.tif 000002
（上記式において、Ｘはアルキレン基であり、ＲはＨ又はアルキル基である。なお、エチレンオキサイド基とプロピレンオキサイド基はブロック構造であってもよく、ランダム構造でもよい。）
Ｐ３：ＣＨ３−Ｓｉ−ＣＨ３基、及びＣＨ３−Ｓｉ−Ｘ基におけるＳｉ−ＣＨ３基のＨ（０ｐｐｍ付近）の積分値
Ｐ５：Ｓｉ−Ｘ基におけるＳｉ−ＣＨ２−基のＨ（０．４５ｐｐｍ付近）の積分値
【００８５】
（ＥＯ／ＰＯの測定）
アルキルシロキサンとポリエーテルアルキルシロキサンの共重合体であるシリコン系界面活性剤のポリエーテル基中のエチレンオキサイド（ＥＯ）とプロピレンオキサイド（ＰＯ）のモル比（ＥＯ／ＰＯ）はＮＭＲにより測定した。測定装置としてＦＴ−ＮＭＲ  ＤＰＸ４００Ｓ（ＢＵＲＫＥＲ社製）を使用し、シリコン系界面活性剤を重クロロホルムに溶かした２重量％溶液をサンプルとした。測定条件は、積算回数６４回、パルス角度３０°、パルス待ち時間１．０秒とした。ＥＯ／ＰＯは、次式にて算出される。
ＥＯ／ＰＯ＝〔（Ｐ１−Ｐ２−Ｐ５）／４〕／（Ｐ２／３）
ここで、Ｐ１、Ｐ２、Ｐ５は下記構造式における次のＨに帰属する。
【化２】
0005184200.tif 000003
（上記式において、Ｘはアルキレン基であり、ＲはＨ又はアルキル基である。なお、エチレンオキサイド基とプロピレンオキサイド基はブロック構造であってもよく、ランダム構造でもよい。）
Ｐ１：−ＯＣＨ２−基、及び−ＯＣＨ−基のＨ（３．０〜４．０ｐｐｍ）の積分値
Ｐ２：Ｃ−ＣＨ３基のＨ（１．１ｐｐｍ付近）の積分値
Ｐ５：Ｓｉ−Ｘ基におけるＳｉ−ＣＨ２−基のＨ（０．４５ｐｐｍ付近）の積分値
【００８６】
（平均気泡径の測定）
作製したポリウレタン発泡体を厚み１ｍｍ以下になるべく薄くカミソリ刃で平行に切り出したものをサンプルとした。サンプルをスライドガラス上に固定し、ＳＥＭ（Ｓ−３５００Ｎ、日立サイエンスシステムズ（株））を用いて１００倍で観察した。得られた画像を画像解析ソフト（ＷｉｎＲｏｏｆ、三谷商事（株））を用いて、任意範囲の全気泡径を測定し、平均気泡径を算出した。ただし、楕円球状の気泡の場合は、その面積を円の面積に換算し、円相当径を気泡径とした。
【００８７】
（比重の測定）
ＪＩＳ  Ｚ８８０７−１９７６に準拠して行った。作製したポリウレタン発泡体を４ｃｍ×８．５ｃｍの短冊状（厚み：任意）に切り出したものをサンプルとし、温度２３℃±２℃、湿度５０％±５％の環境で１６時間静置した。測定には比重計（ザルトリウス社製）を用い、比重を測定した。
【００８８】
（硬度の測定）
ＪＩＳ  Ｋ−７３１２に準拠して行った。作製したポリウレタン発泡体を５ｃｍ×５ｃｍ（厚み：任意）の大きさに切り出したものをサンプルとし、温度２３℃±２℃、湿度５０％±５％の環境で１６時間静置した。測定時には、サンプルを重ね合わせ、厚み１０ｍｍ以上とした。硬度計（高分子計器社製、アスカーＣ型硬度計、加圧面高さ：３ｍｍ）を用い、加圧面を接触させてから６０秒後の硬度を測定した。
【００８９】
（接着強度の測定）
作製した研磨パッドを１５０ｍｍ×２５ｍｍの大きさに切り出してサンプルを得た。そして、接着面積が５０ｍｍ×２５ｍｍになるように基材層から研磨層を剥離した。その後、サンプルを温度２３±２℃、湿度５０±５％の環境下で１６時間静置した。その後、インストロン４３０１型試験機（インストロンジャパン社製）を用い、剥離速度５０ｍｍ／ｍｉｎ及び剥離角度１８０°の条件で基材層から研磨層を剥離し、そのときの接着強度（Ｎ／２５ｍｍ）を測定した。  
また、研磨装置としてＳＰＰ６００Ｓ（岡本工作機械社製）を用い、作製した研磨パッドでガラス板を所定枚数（１００枚、３００枚、５００枚）研磨し、その後前記と同様の方法で接着強度（Ｎ／２５ｍｍ）を測定した。測定結果を表１に示す。なお、研磨条件は以下の通りである。
ガラス板：６インチφ、厚さ１．１ｍｍ（光学ガラス、ＢＫ７）
スラリー：セリアスラリー（昭和電工ＧＰＬ  Ｃ１０１０）
スラリー量：１００ｍｌ／ｍｉｎ
研磨加工圧力：１０ｋＰａ
研磨定盤回転数：５５ｒｐｍ
ガラス板回転数：５０ｒｐｍ
研磨時間：１０ｍｉｎ／枚
本発明においては、ガラス板を５００枚研磨した後の接着強度が１０（Ｎ／２５ｍｍ）以上であることが好ましい。
【００９０】
実施例１
容器に、数平均分子量６５０のポリテトラメチレンエーテルグリコール（三菱化学製、水酸基価：１７３ｍｇＫＯＨ／ｇ）２０重量部、ＰＣＬ２０５（ダイセル化学（株）製、ポリエステルポリオール、水酸基価：２０８ｍｇＫＯＨ／ｇ）３８重量部、ＰＣＬ３０５（ダイセル化学（株）製、ポリエステルポリオール、水酸基価：３０５ｍｇＫＯＨ／ｇ）４０重量部、トリメチロールプロパン（水酸基価：１２５５ｍｇＫＯＨ／ｇ）２重量部、シリコン系界面活性剤（Ｇｏｌｄｓｃｈｍｉｄｔ社製、Ｂ−８４６５）６重量部、及び触媒（Ｎｏ．２５、花王製）０．０７重量部を入れて混合した。そして、撹拌翼を用いて、回転数９００ｒｐｍで反応系内に気泡を取り込むように約４分間激しく撹拌を行った。その後、ミリオネートＭＴＬ（日本ポリウレタン工業製）７２重量部を添加し、約１分間撹拌して気泡分散ウレタン組成物を調製した。
【００９１】
調製した気泡分散ウレタン組成物を、離型処理した離型シート（東洋紡績製、ポリエチレンテレフタレート、厚さ：０．１ｍｍ）上に塗布して気泡分散ウレタン層を形成した。そして、該気泡分散ウレタン層上に基材層（ポリエチレンテレフタレート、厚さ：０．２ｍｍ）を被せた。ニップロールにて気泡分散ウレタン層を１．２ｍｍの厚さにし、その後７０℃で３時間キュアしてポリウレタン発泡体（連続気泡構造、平均気泡径：７０μｍ、比重：０．４５、Ｃ硬度：４８度）を形成した。その後、ポリウレタン発泡体上の離型シートを剥離した。次に、バンドソータイプのスライサー（フェッケン社製）を用いてポリウレタン発泡体の表面をスライスして厚さを１．０ｍｍにし、厚み精度を調整した。その後、基材層表面にラミ機を使用して両面テープ（ダブルタックテープ、積水化学工業製）を貼りあわせて研磨パッドを作製した。
【００９２】
実施例２〜１６、比較例１〜１４
表１に記載のシリコン系界面活性剤、基材層を用いた以外は実施例１と同様の方法で研磨パッドを作製した。
シリコン系界面活性剤
・Ｂ−８４４３（Ｇｏｌｄｓｃｈｍｉｄｔ社製）
・Ｌ−５３４０、ＳＨ−１９０、ＳＨ−１９２、ＳＨ−１９３、ＳＦ−２９６２、ＳＦ−２９０８、ＳＺ−１６０５（東レダウコーニングシリコーン製）
基材層
・ＰＡ（東洋紡績製、ハーデンフィルム、ポリアミドフィルム、厚さ：０．０２５ｍｍ）
【表１】
0005184200.tif 000004
表１から、本発明の研磨パッドは、基材層と研磨層とが長時間剥がれにくく、耐久性に優れることがわかる。
【図面の簡単な説明】
【００９３】
【図１】ＣＭＰ研磨で使用する研磨装置の一例を示す概略構成図
【符号の説明】
【００９４】
１：研磨パッド
２：研磨定盤
３：研磨剤（スラリー）
４：研磨対象物（半導体ウエハ、レンズ、ガラス板）
５：支持台（ポリシングヘッド）
６、７：回転軸
【図１】
0005184200.tif 000005